(57)【要約】【課題】指紋除去性に優れ、エンボス外観を呈するクリア塗装ステンレス鋼板を提供する。【解決手段】複数のクリア塗膜が形成されたクリア塗装ステンレス鋼板であって、最上層クリア塗膜の直下層のクリア塗膜がシリコーン化合物、ポリフルオロカーボン鎖含有化合物から選ばれた１種または２種以上を含有するクリア塗膜からなることを特徴とするエンボス外観を呈するクリア塗装ステンレス鋼板とした。シリコーン化合物やポリフルオロカーボン鎖含有化合物を含有するクリア塗膜は、スプレー塗装またはフレキソ印刷によって塗料性状を利用しパターン模様化させて形成する。【選択図】  なし【特許請求の範囲】
【請求項１】
複数のクリア塗膜が形成されたクリア塗装ステンレス鋼板であって、最上層クリア塗膜の直下層のクリア塗膜がシリコーン化合物、ポリフルオロカーボン鎖含有化合物から選ばれた１種または２種以上を含有するクリア塗膜からなることを特徴とするエンボス外観を呈するクリア塗装ステンレス鋼板。
【請求項２】
シリコーン化合物、ポリフルオロカーボン鎖含有化合物から選ばれた１種または２種以上を含有するクリア塗膜をスプレー塗装またはフレキソ印刷によって形成することを特徴とする請求項１記載のエンボス外観を呈するクリア塗装ステンレス鋼板。
【請求項３】
シリコーン化合物、ポリフルオロカーボン鎖含有化合物から選ばれた１種または２種以上を含有するクリア塗膜形成用塗料性状および塗装手段によりパターン模様化したことを特徴とする請求項１および請求項２記載のエンボス外観を呈するクリア塗装ステンレス鋼板。
【発明の詳細な説明】
【０００１】
【発明の属する技術分野】
本発明は、ステンレス鋼板の外観を活かしながらエンボス外観を呈し、指紋が付着しても拭き取り易いに、家電機器・器物の筐体、内装材等に好適なエンボス外観を呈するクリア塗装ステンレス鋼板に関する。
【０００２】
【従来の技術】
ステンレス鋼板は、清潔感、高級感を有することから、家電機器・器物の筐体や内装材等に使用されている。ステンレス鋼板無垢では、付着した指紋を拭き取り難いことから、ステンレス鋼板表面にクリア塗膜を設けたクリア塗装ステンレス鋼板も使用されている。
【０００３】
【発明が解決しようとする課題】
エンボス加工を施したステンレス鋼板は、高い意匠性を有することから、多くの部材に使用されているが、付着した指紋を拭き取り難い問題が残る。また、エンボス加工を施したステンレス鋼板にクリア塗膜を設けようとしても、凹部にクリア塗料が溜まり、焼付け乾燥時にワキを発生する。クリア塗装を施したステンレス鋼板にエンボス加工を施すことも検討したが、エンボス加工時にクリア塗膜が脱落し、目的を達成できなかった。
【０００４】
【課題を解決するための手段】
本発明は、その目的を達成するため、複数のクリア塗膜が形成されたクリア塗装ステンレス鋼板であって、最上層クリア塗膜の直下層のクリア塗膜がシリコーン化合物、ポリフルオロカーボン鎖含有化合物から選ばれた１種または２種以上を含有するクリア塗膜からなることを特徴とするエンボス外観を呈するクリア塗装ステンレス鋼板とした。シリコーン化合物やポリフルオロカーボン鎖含有化合物を含有するクリア塗膜は、スプレー塗装またはフレキソ印刷によって塗料性状を利用しパターン模様化させて形成する。
【０００５】
【発明の実施の形態】
本発明者等は、ステンレス鋼板にエンボス加工を施すことなく、エンボス調の外観が得られるクリア塗装ステンレス鋼板について種々検討した。その結果、ステンレス鋼板表面にシリコーン化合物やポリフルオロカーボン鎖含有化合物を含有するクリア塗膜をパターン模様化し、その上面にクリア塗膜を形成することにより、指紋が付着しても拭き取り易いエンボス外観を呈するクリア塗装ステンレス鋼板を得ることができた。すなわち、本発明のクリア塗膜は、少なくとも２層を要し、最上層には通常のクリア塗膜を設け、その直下層にパターン模様化したクリア塗膜を形成することで、エンボス感が得られるものである。３層以上のクリア塗膜を形成するときも、２層と同様、上層に通常のクリア塗膜を設け、その直下層にパターン模様化したクリア塗膜を形成する。
【０００６】
本発明でクリア塗膜に含有するシリコーン化合物としては、ジメチルポリシロキサン、メチルハイドロポリシロキサン、シリコーンオイルまたはシリコーンワニスを溶剤に溶解したもの等が挙げられる。ポリフルオロカーボン鎖含有化合物は、重合体又は共重合体の何れでもよく、フッ素樹脂系界面活性剤、フッ素系オイル、パーフルオロアルキル基を持つ重合体、フルオロシリコーンオイル等が使用される。
【０００７】
ポリフルオロカーボン鎖含有化合物は、ユ二ダインＤＳ−１０１，ＤＳ−２０２，ＤＳ−３０１，ＤＳ−４０６、デムナムＳ−２０、ダイフル＃２０、テックスガードＴＧ−６５２，ＴＧ−６６４（ダイキン工業社製）、ＦＳ−１２６５（東レ・ダウコーニング社製）、Ｘ−２２−８１９，ＦＬ−１００（信越化学工業社製）等として市販されている。
【０００８】
クリア塗膜のベース樹脂は、特に限定されるものではないが、ポリエステル樹脂、線状高分子ポリエステル樹脂、アクリル樹脂、エポキシ樹脂、ウレタン樹脂、ポリフッ化ビニリデン樹脂／アクリル樹脂、フェノキシ樹脂、フェノール樹脂等の一般的なプレコート用に使用されるものが好ましい。なお、クリア塗膜を透かしステンレス鋼板外観を損なわない程度であれば、着色顔料、メタリック、パール顔料や種々の添加剤を配合することができる。
【０００９】
シリコーン化合物やポリフルオロカーボン鎖含有化合物を含有するクリア塗膜をパターン模様化させる方法としては、スプレー塗装またはフレキソ印刷を用いる。スプレー塗装により、スパッタパターンを得る場合、塗料の粘度、吐出量、圧力を適宜調整することでスパッタ模様の大きさや質感を変更することができる。任意の柄模様を得る場合、塗料を該柄模様の施されたフレキソロールにて印刷すればよい。各塗装方法により所定のパターン模様に形成された塗膜は、焼付け乾燥後、直ちに冷却する。
【００１０】
本発明で用いるステンレス鋼板は、鋼種を特に限定せず、常法にしたがって適宜、研磨、脱脂、酸洗等を経てリン酸塩処理、クロメート処理、クロムフリー処理等の塗装前処理が施される。
シリコーン化合物やポリフルオロカーボン鎖含有化合物を含有しないクリア塗膜を形成するには、ロールコート法、カーテンフローコーター法等の公知塗装方法で、塗装、焼付け乾燥し、直ちに冷却すればよい。
【００１１】
【実施例】
実施例１；
厚さ０．５ｍｍのＳＵＳ４３０ＨＬ仕上げステンレス鋼板に脱脂処理を施し、シリコーンオイルをベル型スパッタ塗装装置にて吐出量５０ｍｌ／分、圧力２ｋｇ／ｃｍ２でスパッタ塗装し、その上面に線状高分子ポリエステル樹脂系クリア塗料を乾燥塗膜厚で５μｍ塗付し、オーブンにて２３０℃×６０秒間の焼付条件で焼付け乾燥し、直ちに水冷した。得られたクリア塗装ステンレス鋼板はクリア塗膜がスパッタ模様を呈するエンボス調の意匠を有し、指紋を付着したところ、目立ち難く、布で乾拭きすることにより容易に除去できた。
【００１２】
実施例２；
厚さ０．３ｍｍのＳＵＳ３０４Ｎｏ．４仕上げステンレス鋼板に塗付型クロメート処理を施し、パール顔料を５ｗｔ％配合したエポキシ樹脂系クリア塗料を乾燥塗膜厚で１０μｍ塗付し、オーブンで２１０℃×４５秒間の焼付条件で焼付け乾燥し、直ちに水冷した。次いで、その上面にジメチルポリシロキサンを和紙調模様のフレキソロールで印刷し、さらに線状高分子ポリエステル樹脂系クリア塗料を乾燥塗膜厚で８μｍ塗付し、オーブンで２３０℃×６０秒間の焼付条件で焼付け乾燥して直ちに水冷した。得られたクリア塗装ステンレス鋼板は、クリア塗膜が明確な和紙調模様を呈するエンボス調の意匠を有し、指紋を付着したところ、目立ち難く、布で乾拭きすることにより容易に除去できた。
【００１３】
実施例３；
ジメチルポリシロキサンの代わりにＤＳ−４０６（ダイキン工業社製）を用いた以外は実施例２と同じ。得られたクリア塗装ステンレス鋼板は、クリア塗膜が明確な和紙調模様を呈するエンボス調の意匠を有し、指紋を付着したところ、目立ち難く、布で乾拭きすることにより容易に除去できた。
【００１４】
実施例４；
厚さ０．４ｍｍのＳＵＳ４３０Ｎｏ．４仕上げステンレス鋼板に塗布型クロメート処理を施し、ポリエステル樹脂系クリア塗料を乾燥塗膜厚で５μｍ塗布し、オーブンで２１０℃×４５秒間の焼付条件で焼付け乾燥し、直ちに水冷した。次いで、その上面にＸ−２２−８１９（信越化学工業社製）を２ｗｔ％配合した線状高分子ポリエステル樹脂系クリア塗料を和紙調模様のフレキソロールで印刷し、オーブンで２３０℃×６０秒間の焼付条件で焼付け乾燥し、直ちに水冷した。さらに、その上面に線状高分子ポリエステル系クリア塗料を乾燥塗膜厚で８μｍ塗布し、オーブンで２３０℃×６０秒間の焼付条件で焼付け乾燥し、直ちに水冷した。得られたクリア塗装ステンレス鋼板は、クリア塗膜が明確な和紙調模様を呈するエンボス調の意匠を有し、指紋を付着したところ、目立ち難く、布で乾拭きすることにより容易に除去できた。
【００１５】
比較例１；
Ｘ−２２−８１９を除いたものを使用した以外は、実施例４と同じ。得られたクリア塗装ステンレス鋼板に指紋を付着したところ、目立ち難く、布で乾拭きすることにより容易に除去できたが、クリア塗膜の外観は緩慢なユズ肌模様を呈するもので、エンボス調の意匠は得られなかった。
【００１６】
比較例２；
厚さ０．４ｍｍのＳＵＳ４３０ステンレス鋼板に梨地柄のエンボスロールでエンボス加工を施した。得られたエンボス外観を有するステンレス鋼板に指紋を付着したところ、指紋自体が目立ち易く、布で乾拭きしても容易に指紋を除去することはできなかった。
【００１７】
本発明に従ったクリア塗装ステンレス鋼板は、いずれも優れたエンボス外観を呈し、かつ、優れた指紋除去性が得られる。これに対し、比較例のステンレス鋼板はエンボス外観性に優れるものの、指紋除去性が劣る。あるいは、指紋除去性に優れるものの、エンボス外観を呈さないものであった。
【００１８】
【発明の効果】
以上説明したように、本発明に従ったエンボス外観を呈するクリア塗装ステンレス鋼板は、複数のクリア塗膜が形成されたクリア塗装ステンレス鋼板であって、最上層クリア塗膜の直下層のクリア塗膜がシリコーン化合物、ポリフルオロカーボン鎖含有化合物から選ばれた１種または２種以上を含有するクリア塗膜からなることを特徴としており、エンボス模様のパターン化もスプレー塗装によるスパッタやフレキソ印刷で任意の意匠が簡単に付与できる。得られたクリア塗装ステンレス鋼板は、指紋が付着しても拭取り易い。